(57)【要約】【課題】工業的に実施可能であり、ＭＤ及びＴＤ方向での力学特性のバランス、耐衝撃性などが優れたポリエステルフィルムを提供する。【解決手段】ポリブチレンテレフタレートを６０質量％以上含むポリエステル樹脂からなり、ＭＤの破断伸度８０％以上、ＴＤの破断伸度８０％以上、面配向が０．１２〜０．１４、インパクト強度が０．０５Ｊ／μｍ以上、および突き刺し強度が０．５Ｎ／μｍ以上であるポリエステルフィルムとする。【選択図】なし【特許請求の範囲】
【請求項１】
ポリブチレンテレフタレートを６０質量％以上含むポリエステル樹脂からなり、ＭＤの破断伸度８０％以上、ＴＤの破断伸度８０％以上、面配向が０．１２〜０．１４、インパクト強度が０．０５Ｊ／μｍ以上、および突き刺し強度が０．５Ｎ／μｍ以上であるポリエステルフィルム。
【請求項２】
延伸後のフィルムの全幅を１０等分して測定される面配向係数の最大値と最小値の差が０．０２以下である請求項１に記載のポリエステルフィルム。
【請求項３】
延伸後のフィルムの全幅での厚みの最大値と最小値の差が平均厚みに対して０〜２５％である請求項１または２に記載のポリエステルフィルム。
【請求項４】
チルロールへのキャスティング時に幅方向の結晶化度の差を小さくすることを特徴とする請求項１〜３のいずれかに記載のポリエステルフィルムの製造方法。
【請求項５】
幅方向の結晶化度の差を小さくする方法が、チルロールへのキャスティングを低温で行うこと、および／または、同一の組成の原料を多層化することを特徴とする請求項４に記載の製造方法。
【発明の詳細な説明】
【技術分野】
【０００１】
本発明は、ポリエステルフィルムおよびその製造方法に関する。更に詳しくは、従来、ナイロンフィルムやその他の柔軟なフィルムが用いられてきた用途に適した、耐衝撃性や屈曲性、力学強度のバランスに優れたポリエステルフィルムおよびその製造方法に関する。
【背景技術】
【０００２】
ポリブチレンテレフタレート（ＰＢＴ）は、力学特性、耐衝撃性に優れることから、従来よりエンジニアリングプラスチックとして用いられており、特に結晶化速度が速く、生産性の良さからも有用な材料として用いられている。しかしながら、ＰＢＴは結晶化速度が速いため、二軸延伸が困難であるとされてきた。これは、延伸過程での配向により結晶化が起こり、延伸が困難となるためである。これに対して、ＰＢＴの本来有する特性を活かすため、二軸延伸化により面配向を高めてフィルムとしての力学特性や耐衝撃性の向上を目的とした検討が過去４０年以上なされてきたが、いまだに市場に出回っているＰＢＴフィルムは未延伸のキャストシートおよびインフレーション法により得られたフィルムで、これらのフィルムはＰＢＴの配向が不十分なため、本来のＰＢＴの特性を引き出したものであるとは言い難い。特にインフレーション法のＰＢＴフィルムは、その製造方法に起因して延伸倍率が均一になりにくく、厚み精度が悪い問題があるほか、面配向係数が高くならないことから突き刺し強度が低いなどの問題があった。そのため、テンターによる二軸延伸法により得られるＰＢＴフィルムについて検討がされてきた。以下、過去のＰＢＴフィルムについての検討について幾つか考察する。
【０００３】
従来、延伸倍率を３．５倍以下としてＴＤ方向に延伸した後、１０００００％／ｍｉｎ以上の変形速度でＭＤ方向に延伸して二軸延伸ＰＢＴフィルムを製造することにより、均一に延伸された厚みムラのないフィルムを製造するという技術が知られている（例えば特許文献１参照）。しかし、かかる従来技術は実施例の結果からも分かるように、ＭＤ方向の変形速度のみを大きくすることから伸度が低く、ＭＤ方向とＴＤ方向でバランスの取れたフィルムとならないという問題点があった。
【０００４】
また、実験結果に基づき、未延伸時の結晶化度から延伸温度を算出し、その温度以上で、低倍率でＭＤ（またはＴＤ）方向の延伸を実施後、高温で一段目の延伸方向と直交する方向に延伸することにより、厚みムラや製膜時の破断が抑制された耐衝撃性に優れたフィルムを製造するという技術が知られている（例えば特許文献２参照）。しかし、かかる従来技術は二段目の延伸が１２０℃とＰＢＴのＴｇ（４５℃）からみて非常に高温での延伸であり、配向結晶化の進んだ状態を二段目の方向に再配向させるかのような延伸となっていることから、ＭＤ方向とＴＤ方向の力学特性のバランスに劣っているという問題点があった。
【０００５】
ＰＢＴとポリエチレンテレフタレート（ＰＥＴ）やポリエチレンナフタレート（ＰＥＮ）などのＰＢＴ以外の樹脂とを交互に積層することにより、ガスバリア性や耐ピンホール性に優れたフィルムを製造するという技術が知られている（例えば特許文献３参照）。しかし、かかる従来技術はＰＢＴ以外にＰＥＴやＰＥＮの樹脂からなる層を積層しているため、延伸温度はＰＢＴよりもＴｇの高いＰＥＴやＰＥＮの延伸温度での延伸となり、ＰＢＴのＴｇからみて高温での延伸となっている。そのため、本来のＰＢＴフィルムの特徴を引き出すことになっていない上、フィルム中の樹脂組成が二種類であることから、製膜時のトリミング屑などを再度原料に添加して再利用することが困難で経済性の面で不利という問題点があった。
【先行技術文献】
【特許文献】
【０００６】
【特許文献１】特開昭５１−１４６５７２号公報
【特許文献２】特開昭５１−４０９０４号公報
【特許文献３】特許第４２７３８５５号公報
【発明の開示】
【発明が解決しようとする課題】
【０００７】
本発明は、かかる従来技術の課題を背景になされたものである。すなわち、本発明の目的は、結晶化速度の大きいＰＢＴを延伸する際に起こる破断を抑制するために、特に幅方向でダイスからの溶融樹脂吐出でのせん断速度やキャスト時の冷却速度の違いによる結晶化度の不均一化を抑制し、フィルムの未延伸状態における幅方向での比重差を小さくすることで、破断を大幅に抑制し、工業的に実施可能であり、ＭＤ／ＴＤ方向での力学特性のバランス、耐衝撃性などの改善に優れたポリエステルフィルムおよびその製造方法を提供することにある。
【課題を解決するための手段】
【０００８】
本発明者は、かかる目的を達成するために鋭意検討した結果、本発明の完成に至った。
【０００９】
すなわち本発明は、ＰＢＴを６０質量％以上含むポリエステル樹脂からなり、ＭＤの破断伸度８０％以上、ＴＤの破断深度８０％以上、面配向が０．１２〜０．１４、インパクト強度が０．０５Ｊ／μｍ以上、および突き刺し強度が０．５Ｎ／μｍ以上であるポリエステルフィルムである。
【発明の効果】
【００１０】
本発明により、ポリエステルフィルムおよびその製造方法において、結晶化速度の大きいＰＢＴを延伸する際に起こる破断を抑制するために、特に幅方向でダイスからの溶融樹脂吐出でのせん断速度やキャスト時の冷却速度の違いによる結晶化度の不均一化を抑制し、フィルムの未延伸状態における幅方向での比重差を小さくすることで、フィルム延伸時の破断を大幅に抑制し、工業的に実施可能であり、ＭＤおよびＴＤ方向での力学特性のバランス、耐衝撃性などの改善ができる。
【発明を実施するための形態】
【００１１】
以下、本発明について詳細に説明する。
【００１２】
本発明に用いられるポリエステル樹脂は、ＰＢＴを主たる構成成分とするものであり、ＰＢＴの含有率が６０質量％以上であることが好ましく、さらには７０質量％以上、特には７５質量％以上が好ましく、最も好ましくは８０質量％以上である。６０質量％未満であるとフィルムのインパクト強度および耐ピンホール性が低下してしまい、フィルム特性としては十分なものでなくなってしまう。
【００１３】
主たる構成成分として用いるＰＢＴは、ジカルボン酸成分として、テレフタル酸が９０モル％以上であることが好ましく、より好ましくは９５モル％以上であり、さらに好ましくは９８モル％以上であり、最も好ましくは１００モル％である。グリコール成分として、１，４−ブタンジオールが９０モル％以上であることが好ましく、より好ましくは９５モル％以上であり、さらに好ましくは９７モル％以上であり、最も好ましくは重合時に１，４−ブタンジオールのエーテル結合により生成する副生物以外は含まれないことである。
【００１４】
共重合されても良いジカルボン酸成分としては、イソフタル酸、オルソフタル酸、ナフタレンジカルボン酸、ビフェニルジカルボン酸、シクロヘキサンジカルボン酸、アジピン酸、アゼライン酸、セバシン酸などが挙げられる。共重合されても良いグリコール成分としては、エチレングリコール、１，３−プロピレングリコール、１，２−プロピレングリコール、ネオペンチルグリコール、１，５−ペンタンジオール、１，６−ヘキサンジオール、ジエチレングリコール、シクロヘキサンジオール、ポリエチレングリコール、ポリテトラメチレングリコール、ポリカーボネートジオール等が挙げられる。
これらは、後述のその他のポリエステル樹脂や添加剤の量とのバランスでフィルムのインパクト強度や突き刺し強度が満足できる範囲で、個々のモノマーの共重合量を調整する必要がある。
【００１５】
また、他の構成成分としては特に制限されないが、ポリエチレンテレフタレート（ＰＥＴ）、ポリエチレンナフタレート（ＰＥＮ）、ポリブチレンナフタレート（ＰＢＮ）、ポリプロピレンテレフタレート（ＰＰＴ）など、その他のポリエステル樹脂や、添加剤として、屈曲時の耐ピンホール性を改善するために、柔軟なポリエーテル成分、ポリカーボネート成分、ポリエステル成分の少なくともいずれかを共重合したポリエステル系およびポリアミド系エラストマーを前記ポリエステル樹脂に添加できる。
これらの添加剤の添加量の下限は０質量％であり、上限は２０質量%であることが好ましい。２０％を超えると上記効果が飽和するほか、フィルムの透明性が低下するなどが起こることがある。
【００１６】
樹脂溶融温度の下限は好ましくは２００℃であり、２００℃未満であると溶融樹脂の吐出が不安定となることがある。樹脂溶融温度の上限は好ましくは３２０℃であり、３２０℃を超えると樹脂の劣化が起こることがある。
【００１７】
前記ポリエステル樹脂は必要に応じ、従来公知の添加剤、例えば、滑剤、安定剤、着色剤、酸化防止剤、静電防止剤、紫外線吸収剤等を含有していてもよい。
【００１８】
滑剤種としては、有機系滑剤やシリカ、炭酸カルシウム、アルミナなどの無機系滑材が好ましく、シリカ、炭酸カルシウムがより好ましく、特に炭酸カルシウムが好ましい。これらによりフィルムの透明性及び滑り性を発現することができる。
【００１９】
滑剤濃度の下限は好ましくは１００ｐｐｍであり、１００ｐｐｍ未満であるとフィルムの滑り性が低下することがある。滑剤濃度の上限は好ましくは２００００ｐｐｍであり、２００００ｐｐｍを超えるとフィルムの透明性が低下することがある。
【００２０】
本発明にかかるフィルムを得るためのポイントとして、キャスティング時に未延伸フィルムの幅方向の結晶化度の差を小さくすることが必要である。このための具体的な方法としては、低温でのチルロールへのキャスティングが挙げられる。また、チルロールに接しない面の冷却のため、タッチロールを設置して冷却効率を高めることも可能である。
【００２１】
また、その他の方法として、本発明者らは、後述の新規な方法を用いることで未延伸フィルムの幅方向の結晶化度差を小さく出来ることを見出した。すなわち、キャスト時に同一の組成の原料を多層化してキャストすることで、未延伸フィルムの幅方向の結晶化度の差を小さくすることができ、ＴＤ延伸時の延伸応力分布を均一にすることができることを見出した。従来は、キャスト時に未延伸フィルムの端部の結晶化度が高くなる一方、未延伸フィルムの中央部の結晶化度が低くなり、このためＴＤ方向の延伸時の延伸応力が未延伸フィルムの幅方向に不均一となることからフィルムが破断しやすくなるため、非常に高温でのＴＤ延伸が必要となっていた。これに対して、この原因については推測であるが、同一の樹脂を積層する場合においても層の界面が存在し、その界面により結晶化が加速され、一方、層を越えた大きな結晶は抑制されるため、未延伸フィルムの幅方向での結晶化度が均一となるものと考えられる。具体的な方法として、一般的な多層化装置（多層フィードブロック、スタティックミキサー、多層マルチマニホールドなど）を用いることができ、例えば、二台以上の押出機を用いて異なる流路から送り出された熱可塑性樹脂をフィールドブロックやスタティックミキサー、マルチマニホールドダイ等を用いて多層に積層する方法等を使用することができる。なお、同一の組成の原料を多層化する場合、一台の押出機のみを用いて、押出機からダイまでのメルトラインに上述の多層化装置を導入することで本発明の目的を果たすことも可能である。
【００２２】
なお、同一の組成の原料であるとは、二台以上の押出機を用いる場合には、各押出機から送り出される熱可塑性樹脂に配合された個々の原料の質量％において、最大質量％と最小質量％との差が１０質量％以下、さらには５質量％以下、特には２質量％以下まで許容するものとする。ポリエステルに共重合物を用いる場合では、各押出機から送り出される熱可塑性樹脂に配合された共重合されるモノマーのモル％において、最大モル％と最小モル％との差が５モル%以下、さらには３モル%以下、特には２モル％以下まで許容するものとする。また、個々の原料の分子量は異なっていても良いが、ＧＰＣでスチレン換算の重量平均分子量で求めた場合、その分子量の差を分子量の大きい物の分子量で除した値が３０％以下、さらには２０％以下、特には１０%以下であることが好ましく、この範囲であれば個々の原料の分子量が異なっていても同一の個々の原料として許容するものとする。
なお、一台の押出機のみを用いて、押出機からダイまでのメルトラインに上述の多層化装置を導入する方法が装置の簡便性、各原料の管理の面からも好ましい方法である。
【００２３】
ダイ温度の下限は好ましくは２００℃であり、２００℃未満であると溶融樹脂の吐出が安定せず、フィルムの厚みが不均一となることがある。ダイ温度の上限は好ましくは３５０℃であり、３５０℃を超えるとフィルムの厚みが不均一となるほか、樹脂の劣化が起こり、ダイリップ汚れなどで外観不良となることがある。
【００２４】
チルロール温度の下限は好ましくは−１０℃であり、−１０℃未満であると未延伸フィルムの幅方向の結晶化度の均一化の効果が飽和することがある。チルロール温度の上限は好ましくは８０℃であり、８０℃を超えると未延伸フィルムの結晶化度が高くなりすぎて延伸が困難となることがある。未延伸フィルムの幅方向での結晶化度の差を小さくするためには結晶化度を小さくすることが有効であることから、後述の多層化などの方法を用いない場合は、好ましいチルロール温度は１０℃以下、さらには５℃以下である。この場合、結露防止のためチルロール付近の環境の湿度を下げておくことが好ましい。一方、後述の多層化などの方法を用いることで未延伸フィルムの幅方向の結晶化度差を小さくすることができ、その場合は１５〜４０℃の温度でもキャストが可能である。
チルロールの幅方向の温度差は小さいほうが良く、好ましい温度差は５℃以下であり、さらに好ましくは３℃以下である。温度差が５℃を超える場合はキャスティング時に未延伸フィルムの幅方向の結晶化度の差を小さく出来ないことがある。
【００２５】
キャスティングでは、表面に高温の樹脂が接触するためチルロール表面の温度が上昇する。通常、チルロールは内部に配管を通して冷却水を流して冷却するが、充分な冷却水量を確保する、配管の配置を工夫する、配管にスラッジが付着しないようメンテナンスを行う、などして、チルロール表面の幅方向の温度差を少なくする必要がある。特に、多層化などの方法を用いずに低温で冷却する場合には注意が必要である。
【００２６】
多層構造でのキャストの場合、少なくとも３層以上、好ましくは５層以上、更に好ましくは８層以上、最も好ましくは１００層以上である。層数が少ないと、未延伸フィルムの幅方向の比重差が大きくなり、延伸性の改善効果が小さい。１００層以上であると未延伸フィルムの幅方向の比重差を小さくする効果が安定するほか、各層の厚み均一性も安定し、外観の改善などの効果もあり好ましい。
【００２７】
次に延伸方法について説明する。延伸方法は、同時二軸延伸でも逐次二軸延伸でも可能であるが、フィルムの突き刺し強度を高めるためには、フィルムの面配向係数を高めておく必要があり、その点においては逐次二軸延伸が好ましい。
【００２８】
ＭＤ延伸温度の下限は好ましくは４０℃であり、より好ましくは４５℃である。４０℃未満であると破断が起こりやすくなることがある。ＭＤ延伸温度の上限は好ましくは１００℃であり、より好ましくは９５℃である。１００℃を超えると配向しにくいためフィルムの力学特性が低下することがある。
【００２９】
ＭＤ延伸倍率の下限は好ましくは２．５倍であり、２．５未満であると配向しにくいためフィルムの力学特性や厚みムラが悪くなることがある。ＭＤ延伸倍率の上限は好ましくは５倍であり、５倍を超えるとフィルムの力学強度や厚みムラ改善の効果が飽和することがある。
【００３０】
ＴＤ延伸温度の下限は好ましくは４０℃であり、４０℃未満であるとフィルムの破断が起こりやすくなることがある。ＴＤ延伸温度の上限は好ましくは１００℃であり、１００℃を超えると配向しにくいためフィルムの力学特性が低下することがある。
【００３１】
ＴＤ延伸倍率の下限は好ましくは２．５倍であり、２．５倍未満であると配向しにくいため力学特性や厚みムラが悪くなることがある。ＴＤ延伸倍率の上限は好ましくは５倍であり、５倍を超えるとフィルムの力学強度や厚みムラ改善の効果が飽和することがある。
【００３２】
ＴＤ熱固定温度の下限は好ましくは１５０℃であり、１５０℃未満であるとフィルムの熱収縮率が大きくなり、加工時のズレや縮みが起こることがある。ＴＤ熱固定温度の上限は好ましくは２５０℃であり、２５０℃を超えるとフィルムが融けてしまうほか、融けない場合でも脆くなることがある。
【００３３】
ＴＤリラックス率の下限は好ましくは０．５％であり、０．５％未満であると熱固定時にフィルムの破断が起こりやすくなることがある。ＴＤリラックス率の上限は好ましくは１０％であり、１０％を超えるとフィルムにたるみなどが生じて厚みムラが発生することがある。
【００３４】
本発明の二軸延伸後のフィルムでは、フィルム厚みの下限は好ましくは３μｍであり、より好ましくは５μｍであり、さらに好ましくは８μｍである。３μｍ未満であるとフィルムとしての強度が不足することがある。フィルム厚みの上限は好ましくは１００μｍであり、より好ましくは７５μｍであり、さらに好ましくは５０μｍである。１００μｍを超えるとフィルムが厚くなりすぎて本発明の目的における加工が困難となることがある。
【００３５】
ロール全幅での厚みムラについて、全幅での最大厚みと最小厚みの差が平均厚みに対して０〜２５％の範囲にあることが好ましく、更に好ましくは０〜２０％の範囲にあることが好ましい。２５％を超えると、ロール外観の低下や二次加工での歪みなどが発生するため好ましくない。全幅での最大厚みと最小厚みの差を小さくするためには、幅方向の延伸倍率が均一であることが必要であるが、そのためには未延伸時の結晶化度を均一にしておく必要がある。
【００３６】
本発明の未延伸フィルムの中央部の比重の下限は好ましくは１．２５ｇ／ｃｍ3であり、１．２５ｇ／ｃｍ3未満であると未延伸フィルムの延伸性を改善する効果が飽和することがある。中央部の比重の上限は好ましくは１．３ｇ／ｃｍ3であり、１．３ｇ／ｃｍ3を超えると結晶化度が高くなりすぎて延伸が困難となることがある。
【００３７】
本発明の未延伸フィルムの幅方向比重の差の上限は好ましくは０．０３ｇ／ｃｍ3であり、０．０３ｇ／ｃｍ3を超えると幅方向で延伸応力が不均一化し、フィルムの破断が起こり、フィルムの幅方向の延伸ムラが起こり、厚みムラや物性ムラの原因となるとなることがある。
【００３８】
本発明のフィルムのＭＤ弾性率の下限は好ましくは１ＧＰａであり、１ＧＰａ未満であるとフィルムが伸びやすく、印刷やラミネーションなどの加工時にピッチずれなどが起こることがある。ＭＤ弾性率の上限は好ましくは２ＧＰａであり、２ＧＰａを超えるとフィルムを各種シーラントなどと貼り合わせた後での絞り加工などの加工性の面で不利となることがある。
【００３９】
本発明のフィルムのＴＤ弾性率の下限は好ましくは１ＧＰａであり、１ＧＰａ未満であるとフィルムが伸びやすく、加工時に問題が起こることがある。ＴＤ弾性率の上限は好ましくは２ＧＰａであり、２ＧＰａを超えるとフィルムを各種シーラントなどと貼り合わせた後での絞り加工などの加工性の面で不利となることがある。なお、ＴＤ弾性率は熱固定温度により、範囲内とすることが出来る。
【００４０】
本発明のフィルムのＴＤ破断強度の下限は好ましくは１００ＭＰａであり、１００ＭＰａ未満であるとフィルムの加工時に破断などが起こることがある。ＴＤ破断強度の上限は好ましくは５００ＭＰａであり、５００ＭＰａを超えるとフィルムの破断強度改善の効果が飽和することがある。
【００４１】
本発明のフィルムのＭＤ破断伸度の下限は好ましくは８０％であり、より好ましくは９０％である。８０％未満であるとフィルムを各種シーラントなどと貼り合わせた後での絞り加工などの加工性の面で不利となることがある。ＭＤ破断伸度の上限は、特に限定されるものではないが、好ましくは２００％である。ＭＤ破断伸度はＭＤ倍率、熱固定温度により、範囲内とすることが出来る。
【００４２】
本発明のフィルムのＴＤ破断伸度の下限は好ましくは８０％であり、より好ましくは９０％である。８０％未満であるとフィルムを各種シーラントなどと貼り合わせた後での絞り加工などの加工性の面で不利となることがある。ＴＤ破断伸度の上限は、特に限定されるものではないが、好ましくは５００％である。ＴＤ破断伸度はＴＤ倍率、熱固定温度により、範囲内とすることが出来る。
【００４３】
本発明のフィルムの面配向係数の下限は好ましくは０．１２であり、０．１２未満であると突き刺し強度、衝撃強度などが低下することがある。面配向係数の上限は好ましくは０．１４であり、０．１４を超えるとフィルムの生産性の低下のほか、屈曲性などの低下が見られる場合がある。面配向係数はＭＤ倍率、熱固定温度により、範囲内とすることが出来る。また、延伸方法として同時二軸延伸よりも逐次二軸延伸、特に、ＭＤ方向に延伸した後ＴＤ方向に延伸する逐次二軸延伸が好適である。
【００４４】
また、本発明の延伸後のフィルムの幅方向の面配向係数の変動は、そのフィルムの全幅を１０等分して測定される面配向係数の最大値と最小値の差が０．０２以下、更に好ましくは０．０１５以下、最も好ましくは０．０１以下であることが好ましい。０．０２を超えると力学特性のバラツキのほか、フィルムの厚みムラなどが大きく、好ましくない。また、この面配向係数の変動を小さくするためには、未延伸フィルムの幅方向の比重差（結晶化度の差）を小さくすることにより実現するものである。
【００４５】
また、本発明の延伸後のフィルムの配向軸角度は０〜４０度の範囲にあることが好ましい。本発明においては、ＭＤ方向とＴＤ方向の配向のバランス化はなされているが、４０度を超えると加熱後にフィルムの歪みなどが生じるため、好ましくない。このための具体的な方法としては、一般的なボーイングを低減するための方法と同様で、ＴＤ延伸後の熱固定を行う際のＭＤ方向の収縮を小さくする方法が採用できるが、キャスト時の未延伸フィルムの中央部と端部の結晶化度の差を小さくすることで延伸後のフィルムの端部のボーイングを小さくすることができ、有利である。
【００４６】
本発明のフィルムの突き刺し強度の下限は好ましくは０．５Ｎ／μｍであり、より好ましくは０．９Ｎ／μｍである。０．５Ｎ／μｍ未満であるとフィルムの加工時やフィルムを袋としたときの強度が不足することがある。突き刺し強度の上限は好ましくは１．５Ｎ／μｍであり、１．５Ｎ／μｍを超えると改善の効果が飽和することとなる。突き刺し強度はＭＤ倍率、熱固定温度により、範囲内とすることが出来る。
【００４７】
本発明のフィルムのインパクト強度（耐衝撃性）の下限は好ましくは０．０５Ｊ／μｍであり、より好ましくは０．０６Ｊ／μｍである。０．０５Ｊ／μｍ未満であると袋として用いる際に強度が不足することがある。インパクト強度（耐衝撃性）の上限は好ましくは０．２Ｊ／μｍであり、０．２Ｊ／μｍを超えると上記改善の効果が飽和することとなる。
【００４８】
本発明のフィルムの吸湿率の下限は好ましくは０．１％であり、０．１％未満であると改善の効果が飽和することとなる。吸湿率の上限は好ましくは１％であり、１％を超えると吸湿寸法変化などが起こりやすくなることがある。
【００４９】
本発明のフィルムのＭＤ熱収縮率の下限は好ましくは０．１％であり、０．１％未満であると改善の効果が飽和するほか、力学的に脆くなってしまうことがある。ＭＤ熱収縮率の上限は好ましくは４％であり、４％を超えると印刷などの加工時の寸法変化により、ピッチズレなどが起こることがある。
【００５０】
本発明のフィルムのＴＤ熱収縮率の下限は好ましくは０．１％であり、０．１％未満であると改善の効果が飽和するほか、力学的に脆くなってしまうことがある。ＴＤ熱収縮率の上限は好ましくは３％であり、３％を超えると印刷などの加工時の寸法変化により、フィルムの幅方向での縮みなどが起こることがある。
【００５１】
本発明のフィルムのヘイズの下限は好ましくは０である。ヘイズの上限は好ましくは５０％であり、より好ましくは３０％であり、更に好ましくは２０％である。内容物が見えない用途であれば、この限りではない。なお、ヘイズが３０％を超えると袋として用いた場合に内容物が見えにくくなることがある。
【００５２】
本発明のフィルムとシーラントとをドライラミネート法により積層した積層体のゲルボフレックステストで生じるピンホール数の下限は好ましくは０個である。ピンホール数の上限は好ましくは１０個であり、より好ましくは５個である。１０個を超えると袋として用いた場合にフィルムに穴が開きやすくなることがある。ピンホール数の測定方法については後述する。
【実施例】
【００５３】
次に、実施例により本発明をさらに詳細に説明するが、本発明は以下の例に限定されるものではない。なお、フィルムの評価は次の測定法によって行った。
【００５４】
［未延伸フィルムの比重］
ＪＩＳ  Ｚ８８０７  8（液中ひょう量法）に準じて各サンプルの２３℃における比重を島津製作所比重測定装置ＳＧＭ−３００Ｐを用いて測定した。
幅方向比重の差は、得られた未延伸フィルムから幅方向で１０点サンプルを採取し、上記方法で比重を測定し、得られた結果の最大値から最小値を引いた値を最小値で除することにより求めた。
【００５５】
［力学特性（破断強度、破断伸度）］
ＪＩＳ  Ｋ７１１３に準ずる。剃刀を用いて、フィルムから幅１０ｍｍ、長さ１００ｍｍの試料を切り出した。切り出した試料を２３℃、３５％ＲＨの雰囲気下で１２時間放置したあと、２３℃、３５％ＲＨの雰囲気下、チャック間距離４０ｍｍ、引っ張り速度２００ｍｍ／分の条件で測定を行い、５回の測定結果の平均値を用いた。測定装置としては島津製作所社製オートグラフＡＧ５０００Ａを用いた。
【００５６】
［面配向］
ロールサンプルから幅方向で１０点サンプルを採取した。そのサンプルについてＪＩＳＫ７１４２−１９９６  ５．１（Ａ法）により、ナトリウムＤ線を光源としてアッベ屈折計によりフィルム長手方向の屈折率（ｎｘ）、幅方向の屈折率（ｎｙ）、厚み方向の屈折率（ｎｚ）を測定し、下記式によって面配向係数（ΔＰ）を算出した。なお、得られた面配向係数の平均値を面配向係数とした。
ΔＰ＝（ｎｘ＋ｎｙ）／２−ｎｚ
幅方向の面配向係数差は、上記の１０点のサンプルの最大値と最小値の差とした。
【００５７】
［配向軸角度］
王子計測器株式会社製ＭＯＡ−６００４型分子配向計を用いて、フィルム端部の分子鎖配向主軸の配向角（θ）を求めた。
【００５８】
［インパクト強度］
株式会社東洋精機製作所製のインパクトテスターを用い、２３℃の雰囲気下におけるフィルムの衝撃打ち抜きに対する強度を測定した。衝撃球面は、直径１／２インチのものを用いた。単位はＪ／μｍである。
【００５９】
［突き刺し強度］
食品衛生法における「食品、添加物等の規格基準  第３：器具及び容器包装」（昭和５７年厚生省告示第２０号）の「２．強度等試験法」に準拠して測定した。先端部直径０．７ｍｍの針を、突刺し速度５０ｍｍ／分でフィルムに突き刺し、針がフィルムを貫通する際の強度を測定して、突き刺し強度とした。測定は常温（２３℃）で行い、単位はＮである。
【００６０】
［耐ピンホール性］
本発明にかかるフィルムとシーラント（東洋紡社製無延伸プロピレンフィルム、Ｐ１１４６、厚み７０μｍ）とを、ポリエステルポリオール（東洋モートン社製、ＴＭ−５０９）３３．６質量部、ポリイソシアネート（東洋モートン社製、ＣＡＴ−１０Ｌ）４．０質量部、及び酢酸エチル６２．４質量部を混合して得られたウレタン系接着剤を使用してドライラミネートし、積層体を作製した。
上記積層体を２０．３ｃｍ（８インチ）×２７．９ｃｍ（１１インチ）の大きさに切断し、その切断後の長方形テストフィルムを、温度２３℃の相対湿度５０％の条件下に、２４時間以上放置してコンディショニングした。しかる後、その長方形テストフィルムを巻架して長さ２０．３２ｃｍ（８インチ）の円筒状にする。そして、その円筒状フィルムの一端を、ゲルボフレックステスター（理学工業社製、ＮＯ．９０１型）（ＭＩＬ−Ｂ−１３１Ｃの規格に準拠）の円盤状固定ヘッドの外周に固定し、円筒状フィルムの他端を、固定ヘッドと１７．８ｃｍ（７インチ）隔てて対向したテスターの円盤状可動ヘッドの外周に固定した。そして、可動ヘッドを固定ヘッドの方向に、平行に対向した両ヘッドの軸に沿って７．６ｃｍ（３インチ）接近させる間に４４０゜回転させ、続いて回転させることなく６．４ｃｍ（２．５インチ）直進させた後、それらの動作を逆向きに実行させて可動ヘッドを最初の位置に戻すという１サイクルの屈曲テストを、１分間あたり４０サイクルの速度で、連続して１０００サイクル繰り返した。実施は５℃で行った。しかる後に、テストしたフィルムの固定ヘッドおよび可動ヘッドの外周に固定した部分を除く１７．８ｃｍ（７インチ）×２７．９ｃｍ（１１インチ）内の部分に生じたピンホール数を計測した（すなわち、４９７ｃｍ2（７７平方インチ）当たりのピンホール数を計測した）。
【００６１】
［ポリエステルの固有粘度］
ポリエステル０．１ｇをフェノール／テトラクロロエタン（容積比：３／２）の混合溶媒２５ｍＬ中に溶解させ、３０℃でオストワルド粘度計を用いてポリエステルの固有粘度を測定した。
【００６２】
［ポリエステルの融点］
ＳＩＩ社製示差走査型熱量計（ＤＳＣ）を用い、サンプル量１０ｍｇ、昇温速度２０℃／分で測定した。ここで検知された融解吸熱ピーク温度をポリエステルの融点とした。
【００６３】
［厚み］
ＪＩＳ−Ｚ−１７０２準拠の方法でフィルムの厚みを測定した。
【００６４】
［熱収縮率］
試験温度１５０℃、加熱時間１０分間とした以外は、ＪＩＳ−Ｃ−２３１８記載の寸法変化試験法で熱収縮率を測定した。
【００６５】
［ヘイズ］
ＪＩＳ−Ｋ−７１０５に準ずる方法で、試料をヘイズメーター（日本電色工業社製、ＮＤＨ２０００）を用いて異なる箇所３ヶ所についてヘイズを測定し、その平均値をヘイズとした。
【００６６】
［厚みの均一性（Ｔｖ（％））］
得られたフィルムロールの中央部から縦方向にフィルム片を切り出し、５ｃｍピッチでダイアルゲージを用いてフィルムの厚みを測定し、その結果から厚みの均一性を算出した。
【００６７】
［剥離強度］
本発明にかかるフィルムとシーラント（東洋紡製無延伸プロピレンフィルム、Ｐ１１４６、厚み７０μm）とを、ポリエステルポリオール（東洋モートン社製、ＴＭ−５０９）３３．６質量部、ポリイソシアネート（東洋モートン社製、ＣＡＴ−１０Ｌ）４．０質量部、及び酢酸エチル６２．４質量部を混合して得られたウレタン系接着剤を使用してドライラミネートし、積層体を作製した。
上記積層体を、幅１５ｍｍ、長さ２００ｍｍに切り出して試験片とし、東洋ボールドウイン社製の「テンシロンＵＭＴ−ＩＩ−５００型」を用いて、温度２３℃、相対湿度６５％の条件下で、ポリエステルフィルムの未処理面とポリオレフィン樹脂層との接合面での剥離強度を測定した。なお、引張速度は１０ｃｍ／分、剥離角度は１８０度とした。
【００６８】
［吸湿率］
本発明にかかるフィルムを一辺５０ｍｍの正方形に切り出し、ＪＩＳ−Ｋ−７２０９−７．２．１（Ａ法）に準ずる方法で、２３℃±２℃の温度に保持した水に浸漬させた前後のフィルムの重量変化を測定した。吸湿率は下記式（１）により算出した。
吸湿率（％）＝１００×（〔Ｍ２〕−〔Ｍ１〕）／〔Ｍ１〕      （１）
なお、上記式（１）において、〔Ｍ１〕は水浸漬前のフィルム重量、〔Ｍ２〕は水浸漬後のフィルム重量である。
【００６９】
［実施例１］
２軸ベント式押出機を用いてＰＢＴ樹脂（三菱エンジニアリングプラスチック製ノバデュラン５０２０、融点２２０℃）と滑剤としての炭酸カルシウムを含むマスターバッチを添加し、滑剤濃度として２０００ｐｐｍとなるように配合したものを２７０℃で溶融させた後、２７０℃のＴ−ダイスからキャストし、０℃の冷却ロールに静電密着法により密着させて未延伸フィルムを得た。冷却ロールの表面温度について、幅方向に１０ｃｍ間隔で測定（熱電対）したところ、そのばらつきは３℃以下であった。次いで、６０℃で縦方向に３．２倍ロール延伸し、次いで、テンターに通して８０℃で横方向に３倍延伸し、２００℃で３秒間の緊張熱処理と１秒間の緩和処理を実施した後、両端部を切断除去して厚みが１２μｍのＰＢＴフィルムを得た。得られたフィルムの製膜条件、物性および評価結果を表１に示した。なお、フィルム端部での配向軸角度は３５度であり、熱収縮率測定後のサンプルの歪みは僅かであった。
【００７０】
［実施例２］
２軸ベント式押出機を用いてＰＢＴ樹脂（三菱エンジニアリングプラスチック製ノバデュラン５０２０）と滑剤としての炭酸カルシウムを含むマスターバッチを添加し、滑剤濃度として２０００ｐｐｍとなるように配合したものを２７０℃で溶融させた後、メルトラインを１２エレメントのスタティックミキサー（ＳＴＭＸ）に導入した。これにより、ＰＢＴ溶融体の分割・積層を行い、同一の原料からなる多層溶融体を得た。その後、２７０℃のＴ−ダイスに導入してキャストし、１５℃の冷却ロールに静電密着法により密着させて未延伸フィルムを得た。冷却ロールの表面温度について、幅方向に１０ｃｍ間隔で測定（熱電対）したところ、そのばらつきは３℃以下であった。次いで、６０℃で縦方向に３．８倍ロール延伸し、次いで、テンターに通して６５℃で横方向に３倍延伸し、２００℃で３秒間の緊張熱処理と１秒間の緩和処理を実施した後、両端部を切断除去して厚みが１２μｍのＰＢＴフィルムを得た。得られたフィルムの製膜条件、物性および評価結果を表１に示した。なお、フィルム端部での配向軸角度は２５度であり、熱収縮率測定後のサンプルの歪みは僅かであった。
【００７１】
［実施例３〜４］
表１記載の条件によりフィルムを得た。得られたフィルムの製膜条件、物性および評価結果を表１に示した。なお、Ｅｃｏｆｌｅｘ（登録商標）はＢＡＳＦ社製のポリブチレンアジペートブチレンテレフタレート共重合体（ＰＢＡＴ）を用いた。
【００７２】
【表１】
2013256110.tif 000002
【００７３】
［比較例１］
キャスト時の冷却ロール温度を１５℃とした以外は実施例１記載の方法でフィルム化を検討した。表２に製膜条件を示す。未延伸フィルムのＭＤ延伸時に破断し、フィルムを得ることができなかった。
【００７４】
［比較例２］
表２記載の条件によりフィルムを得た。得られたフィルムの製膜条件、物性および評価結果を表２に示した。
【００７５】
［比較例３］
表２記載の条件により得られた未延伸フィルムをサンプルとして用いた。厚みは２０μｍとなるように、巻き取り速度を調整してフィルムを製膜した。なお、フィルム端部での配向軸角度は５度以下であり、熱収縮率測定後のサンプルの歪みは見られなかった。
【００７６】
［比較例４］
東洋紡社製東洋紡エステル（登録商標）フィルムＥ５１００（厚さ１２μｍ）を用いた。
【００７７】
［参考例１］
代表的なＰＢＴフィルムとして、市販されている関西化学工業社製ＰＢＴフィルムを用いた。フィルム端部での配向軸角度は５度以下であり、熱収縮率測定後のサンプルの歪みは見られなかった。
【００７８】
【表２】
2013256110.tif 000003
【産業上の利用可能性】
【００７９】
本発明のポリエステルフィルムは、結晶化速度の大きいＰＢＴを延伸する際に起こる破断を抑制するために、特に幅方向でダイスからの溶融樹脂吐出でのせん断速度やキャスト時の冷却速度の違いによる結晶化度の不均一化を抑制し、未延伸状態における幅方向での比重差を小さくすることで、延伸時の破断を大幅に抑制し、工業的に実施可能であり、ＭＤおよびＴＤ方向での力学特性のバランス、耐衝撃性などの改善ができる。